(57)【特許請求の範囲】
【請求項１】
下記の化学式１で表示される液相のヒドラジン誘導体と、超臨界状態の二酸化炭素とを７．３８〜１００ＭＰａの高圧条件で反応させる固体カルバジン酸誘導体粉末の製造方法。
［化学式１］
【化１】
0005768895.tif 000004
但し、前記化学式１において、Ｒ１〜Ｒ３は、それぞれ独立して水素、アルキル基、シクロアルキル基、フェニル基、ニトロフェニル基、またはアリール基である。
【請求項２】
前記高圧条件における反応は、無溶媒条件下で、または水、Ｃ１〜Ｃ１２のアルコール、Ｃ１〜Ｃ１２のエーテル、またはこれらの混合溶媒下で行われることを特徴とする、
請求項１に記載の固体カルバジン酸誘導体粉末の製造方法。
【請求項３】
前記高圧条件は、７．３８〜５０ＭＰａであることを特徴とする、
請求項１または２に記載の固体カルバジン酸誘導体粉末の製造方法。
【請求項４】
前記反応における温度は、３０．９５〜５００℃であることを特徴とする、
請求項１〜３の何れか１項に記載の固体カルバジン酸誘導体粉末の製造方法。
【請求項５】
前記化学式１で表示されるヒドラジン誘導体は、無水（ａｎｈｙｄｒｏｕｓ）ヒドラジン誘導体であるか、またはこれの水和物であることを特徴とする、
請求項１〜４の何れか１項に記載の固体カルバジン酸誘導体粉末の製造方法。
【請求項６】
前記化学式１で表示されるヒドラジン誘導体は、ヒドラジン、モノメチルヒドラジン、ジメチルヒドラジン、フェニルヒドラジン、またはニトロ−フェニルヒドラジン、またはこれらの誘導体であることを特徴とする、
請求項１〜５の何れか１項に記載の固体カルバジン酸誘導体粉末の製造方法。
【請求項７】
前記ヒドラジン誘導体の水和物の水分含量は、１〜９９重量％であることを特徴とする、
請求項５に記載の固体カルバジン酸誘導体粉末の製造方法。
【請求項８】
前記高圧条件における反応以後に圧力を０．０１〜０．１ＭＰａに減圧して、余剰（ｅｘｃｅｓｓ）の二酸化炭素を蒸発させる段階をさらに含むことを特徴とする、
請求項１〜７の何れか１項に記載の固体カルバジン酸誘導体粉末の製造方法。
【請求項９】
前記固体カルバジン酸誘導体粉末の精製過程として、Ｃ１〜Ｃ１２のアルコール、テトラヒドロフラン、エーテル類、ジメチルホルムアミド類、またはこれらの混合液で洗浄する段階をさらに含むことを特徴とする、
請求項１〜８の何れか１項に記載の固体カルバジン酸誘導体粉末の製造方法。
【発明の詳細な説明】
【技術分野】
【０００１】
本発明は、固体カルバジン酸誘導体粉末の製造方法に関する。
【背景技術】
【０００２】
ヒドラジン（Ｎ２Ｈ４）は、アンモニア（ＮＨ３）気体と類似した化学的性質を有するが、常温で透明な液体であり、水と類似した融点、沸点、密度を有する。ヒドラジンは、高分子に気孔を作る気孔形成剤（ｆｏｒｍｉｎｇ  ａｇｅｎｔ）、農薬や医薬を作ることに必要な誘導体、ボイラー水の酸素除去剤、燃料電池、そしてロケットの燃料などで多様に使用されている。ヒドラジンは、非常に有毒で反応性に優れているので、無水ヒドラジン（ａｎｈｙｄｒｏｕｓ  ｈｙｄｒａｚｉｎｅ）よりは一般的に水に溶かした水溶液状態で保管して使用する。それにもかかわらず、液体ヒドラジンは、漏れや気化による火事発生及び周辺の金属や物質との急激な反応により汚染を引き起こし得るため、その応用に多くの制限が伴う。
【０００３】
液体ヒドラジンが有しているこのような問題点を減らすための一つの方法として、固体ヒドラジン塩（ｈｙｄｒａｚｉｎｉｕｍ  ｓａｌｔ）を作ってヒドラジンの代用で使用することが提案された。ヒドラジン塩は、液体ヒドラジンに硫酸や塩酸のような酸を添加して容易に作ることができる。一例として、硫酸溶液を液体ヒドラジンに入れれば沈澱が直ちに生じつつ硫酸ヒドラジニウム（ｈｙｄｒａｚｉｎｉｕｍ  ｓｕｌｆａｔｅ）に変換される。このような固体ヒドラジン誘導体は、常温で安定した固体の形態を有しており、溶液で他の化合物と反応する時は、液体ヒドラジンと類似した特性を有することができるという長所がある。しかし、これらのヒドラジン塩は、反応時に溶媒が必要であるため、反応後に溶媒分離のための追加工程が必要であり、また、残留陰イオンによって不所望の不純物が形成されるという短所がある。また、ヒドラジン塩は、溶液でヒドラジニウム陽イオン（ｈｙｄｒａｚｉｎｉｕｍ  ｃａｔｉｏｎ）として存在するため、反応性や水素を発生することができる分解能力がヒドラジンに比べて顕著に落ちる。このような短所により、常温常圧で非常に安定した固体ヒドラジン塩は、その種類が多様に多く開発されたにもかかわらず、応用研究が非常に制限的に行われている。
【０００４】
前記問題点を解決するために、特許文献１及び特許文献２に掲載されたように、難燃性気体である二酸化炭素を利用して固体ヒドラジンを製造した。この方法は、二酸化炭素を常圧で冷たいヒドラジン溶液に吹き込みながら製造したが、１５時間以上気体を吹き込むと、徐々に二酸化炭素とヒドラジンとが混合された粘つく沈殿物が生成される。しかし、この生成物は、固体内に水分を含んでおり、主にカルバジン酸（Ｃａｒｂａｚｉｃ  ａｃｉｄ、ＨＣＯ２Ｎ２Ｈ３）とヒドラジニウムカルバジン酸塩（ｈｙｄｒａｚｉｎｉｕｍ  ｃａｒｂａｚａｔｅ、Ｎ２Ｈ５ＣＯ２Ｎ２Ｈ３）とで構成されており、ヒドラジンと二酸化炭素との割合が一定しない。また、非常に粘つく固体であるので、一般的な乾燥方式を通じては粉末形態の純粋な固体ヒドラジンに分離することが非常に難しい問題があった。
【先行技術文献】
【特許文献】
【０００５】
【特許文献１】米国特許第３，５５１，２２６号
【特許文献２】米国特許第２，８７８，１０３号
【発明の概要】
【発明が解決しようとする課題】
【０００６】
前記常温常圧で液体であるヒドラジンと固体ヒドラジン塩物質が有しているこのような短所を解決するために、本発明者は、無水ヒドラジンのような優れた反応性を有しながらも、常温常圧で安定した固体状態で存在し、溶媒無しにも使用が容易な長所を有した固体カルバジン酸誘導体粉末を開発した。即ち、本発明は、固体カルバジン酸の誘導体粉末を提供することにその目的がある。
【課題を解決するための手段】
【０００７】
本発明は、常温常圧で液体であるヒドラジンと今まで開発された固体ヒドラジン塩が有している前記問題点を解決するために導出されたもので、高圧二酸化炭素を導入させて液体ヒドラジン誘導体と二酸化炭素との反応を通じてカルバジン酸誘導体粉末を製造することにその技術的課題がある。二酸化炭素を高圧で使用することで、水がなく副産物のない純粋なカルバジン酸誘導体粉末を製造する技術を提供する。前記高圧とは、０．５〜１００ＭＰａを意味する。
【発明の効果】
【０００８】
本発明による固体カルバジン酸誘導体粉末の製造方法は、二酸化炭素を０．５〜１００ＭＰａの高圧で使用することで、二酸化炭素とヒドラジン誘導体とが早く反応して固体カルバジン酸誘導体に容易に転換され、固体化に必要な時間とエネルギーを大きく節減することができ、また、液体ヒドラジン誘導体に含有されている水の残留を最小化することができ、水と副産物の生成がほぼない純粋な固体カルバジン酸誘導体粉末を製造することができる。このような固体カルバジン酸誘導体粉末に関する製造方法は、既存には公開されていない技術であり、画期的な技術である。
【０００９】
本発明を通じて開発した固体カルバジン酸誘導体粉末は、液体ヒドラジンに比べて、１）常温で安定した固体状態であるため、保管及び使用が簡便でかつ危険でなく、２）反応時に容易にヒドラジンと二酸化炭素とに分解されて無水ヒドラジンのような優れた反応性を有し、３）溶媒のない環境でも使用が可能であり、４）水を含んでいないため、無水環境で使用することができ、５）水素を生成することができる固体燃料としても使用することができるという長所を提供する。
【図面の簡単な説明】
【００１０】
【図１】試験例１で分解生成物のＸ線回折分析（ＸＲＤ）の結果である。
【図２】試験例２で分解生成物のガスクロマトグラフィー／質量分析（ＧＣ／ＭＳ）  の結果である。
【発明を実施するための形態】
【００１１】
本発明は、液相のヒドラジン誘導体及び二酸化炭素を０．５〜１００ＭＰａの高圧条件で反応させる固体カルバジン酸誘導体粉末の製造方法に関する。
【００１２】
前記反応における圧力は、０．５〜１００ＭＰａであることが好ましいが、圧力を０．５ＭＰａ未満に調節する時、二酸化炭素と液相のヒドラジン誘導体との反応が発生はするが、ゲル（ｇｅｌ）状の粘つく沈殿物が徐々に生じ、粉末としては生成されない。この沈殿物は、アルコールで数回洗浄し真空で乾燥しても、粘つく性質がそのまま残っている。この水分を含んでいる固体生成物は、カルバジン酸（ｃａｒｂａｚｉｃ  ａｃｉｄ）とヒドラジニウムカルバジン酸塩（ｈｙｄｒａｚｉｎｉｕｍ  ｃａｒｂａｚａｔｅ）とで構成された混合物である。さらに好ましくは、前記高圧条件は１〜５０ＭＰａになってもよい。
【００１３】
前記ヒドラジン誘導体は、下記の化学式１のように表示される。
【００１４】
［化学式１］
【化１】
0005768895.tif 000002
【００１５】
但し、前記化学式１において、Ｒ１〜Ｒ３は、それぞれ独立して、水素、アルキル基、シクロアルキル基、フェニル基、ニトロフェニル基、またはアリール基である。
【００１６】
前記高圧条件における反応は、無溶媒条件下で、または水、Ｃ１〜Ｃ１２のアルコール、Ｃ１〜Ｃ１２のエーテル、またはこれらの混合溶媒下で行われてもよい。特に、Ｃ１〜Ｃ１２のアルコール溶媒下で反応が行われる時に、より高純度のカルバジン酸誘導体を得ることができる。
【００１７】
前記高圧条件の反応で、温度は、−１０〜５００℃に調節される。−１０℃未満の温度では、反応が円滑に行われないという問題が生じ得て、５００℃を超えても、大きな反応速度の向上はなすことができないからである。さらに好ましくは、０〜３００℃になってもよい。
【００１８】
前記化学式１で表示されるヒドラジン誘導体は、無水（ａｎｈｙｄｒｏｕｓ）ヒドラジン誘導体であるか、またはこれの水化物であってもよい。
【００１９】
前記化学式１で表示されるヒドラジン誘導体は、二酸化炭素との反応により、前記カルバジン酸誘導体を生成することができる物質であれば、特に限らないが、ヒドラジン（Ｎ２Ｈ４）、モノメチルヒドラジン（ＣＨ３Ｎ２Ｈ３）、ジメチルヒドラジン（（ＣＨ３）２Ｎ２Ｈ２）、フェニルヒドラジン（Ｃ６Ｈ５Ｎ２Ｈ３）、または２，４−ジニトルフェニルヒドラジン（Ｃ６Ｈ３（ＮＯ２）２Ｎ２Ｈ３）を使用してもよい。
【００２０】
前記ヒドラジン誘導体水化物の水分含量は、１〜９９重量％になってもよい。さらに好ましくは、３０〜９０重量％になってもよい。
【００２１】
前記二酸化炭素は、気相、液相の二酸化炭素だけでなく、超臨界状態の二酸化炭素または固相のドライアイスも使用することができる。
【００２２】
前記高圧条件における反応後に圧力を０．０１〜０．１ＭＰａ水準に減圧して、余剰（ｅｘｃｅｓｓ）二酸化炭素を蒸発させる段階を追加してもよい。
【００２３】
前記のような方法で固体カルバジン酸誘導体粉末を製造しても、残留粉末に水などの成分が残存し得るが、これは、水と混合可能な溶媒で洗浄することで除去可能である。例えば、アルコール類、テトラヒドロフラン（Ｔｅｔｒａｈｙｄｒｏｆｕｒａｎｅ、ＴＨＦ）、エーテル類（ｅｔｈｅｒｓ）、ジメチルホルムアミド類（ＤＭＦｓ）などの溶媒をそれぞれ利用するか、これらを混合して洗浄することで除去可能である。即ち、前記固体カルバジン酸誘導体粉末の精製過程として、Ｃ１〜Ｃ１２のアルコール、テトラヒドロフラン（Ｔｅｔｒａｈｙｄｒｏｆｕｒａｎｅ、ＴＨＦ）、エーテル類（ｅｔｈｅｒｓ）、ジメチルホルムアミド類（ＤＭＦｓ）、またはこれらの混合液で洗浄する段階をさらに含んでもよい。
【００２４】
前記のように、液体ヒドラジン誘導体を二酸化炭素と高圧で反応させて固体カルバジン酸誘導体粉末を製造することができ、この粉末は、ヒドラジンと二酸化炭素とが１：１で反応して生成されたカルバジン酸（ｃａｒｂａｚｉｃ  ａｃｉｄ）形態の構造を有する。特に、化学式Ｎ２Ｈ４・Ｈ２Ｏで表示されるヒドラジン水化物をヒドラジン誘導体として使用する場合は、生成物がカルバジン酸構造を有する化合物であり、化学式としてはＨＣＯ２Ｎ２Ｈ３で表示される。
【００２５】
以下、実施例を通じて本発明をさらに詳しく説明するが、下記の実施例は、本発明を例証するためのものであるだけで、本発明を制限するものではないことを理解すべきである。
【００２６】
実施例１：超臨界二酸化炭素を利用した固体カルバジン酸粉末の製造
水分含量が約３６重量％であるヒドラジン水化物（ｈｙｄｒａｚｉｎｅ  ｈｙｄｒａｔｅ）溶液３ｍＬを反応器に入れ、二酸化炭素の圧力と反応器の温度を調整して固体カルバジン酸粉末（ＨＣＯ２Ｎ２Ｈ３）を製造した。二酸化炭素の圧力が７．４ＭＰａ以上で、温度は３２℃以上の超臨界状態で反応した。温度は、高圧反応器をｏｉｌ  ｂａｔｈに入れて調節し、５時間の間反応させた。反応後、減圧して残留の二酸化炭素は除去し、残った固体を２０ｍＬのメタノールで５回洗浄し、真空で３時間乾燥させて固体カルバジン酸粉末を得た。
【００２７】
乾燥した固体カルバジン酸粉末を水に入れれば、気体を発生しながら溶ける。発生した気体は、ｂａｒｉｕｍ  ｈｙｄｒｏｘｉｄｅ（Ｂａ（ＯＨ）２）と容易に反応してｂａｒｉｕｍ  ｃａｒｂｏｎａｔｅ（ＢａＣＯ３）を形成し、残った溶液の成分を質量分析機を通じて分析した結果、溶液中にヒドラジンのみが存在することを確認した。この粉末は、元素分析及び質量分析の結果、化学式としてはｃａｒｂａｚｉｃ  ａｃｉｄ（ＨＣＯ２Ｎ２Ｈ３）で表現される化合物である。使用したｈｙｄｒａｚｉｎｅ  ｈｙｄｒａｔｅを基準として得られたＨＣＯ２Ｎ２Ｈ３の歩留まりは、９８％以上であった。
【００２８】
生成物であるＨＣＯ２Ｎ２Ｈ３に対する元素分析（単位％）の結果
元素（計算値、実験値）：Ｃ（１５．７９、１５．７５）、Ｈ（５．３０、５．３１）、Ｎ（３６．８４、３６．９０）
質量分析ＭＳ（ＥＩ＋）ｍ／ｚ＝３２［Ｍ］＋、３１、２９、１７、１５
【００２９】
実施例２：ドライアイス（Ｄｒｙ  ｉｃｅ）を利用した固体カルバジン酸粉末の製造
前記実施例１と同一の方法で実施し、固体二酸化炭素であるドライアイスを二酸化炭素の供給源として反応を完結した。水分含量が約３６重量％であるヒドラジン水化物（ｈｙｄｒａｚｉｎｅ  ｈｙｄｒａｔｅ）溶液３ｍＬを反応器に入れ、ドライアイス約１５ｇを満たした後、約１００℃の温度に合わせたｏｉｌ  ｂａｔｈに入れて反応した。この時、圧力は１０〜１２ＭＰａ程度であり、この条件で約１２時間反応した。反応後、減圧して残留の二酸化炭素は除去し、残っている少量の水をメタノールで洗浄し、真空で乾燥させてカルバジン酸粉末を得た。
【００３０】
この固体粉末は、元素分析及び質量分析の結果、化学式としてはｃａｒｂａｚｉｃ  ａｃｉｄ（ＨＣＯ２Ｎ２Ｈ３）で表現される前記実施例１で得られたものと同一の化合物である。使用したｈｙｄｒａｚｉｎｅ  ｈｙｄｒａｔｅを基準として得られたＨＣＯ２Ｎ２Ｈ３の歩留まりは、９８％以上であった。
【００３１】
生成物であるＨＣＯ２Ｎ２Ｈ３に対する元素分析（単位％）の結果
元素（計算値、実験値）：Ｃ（１５．７９、１５．７３）、Ｈ（５．３０、５．３２）、Ｎ（３６．８４、３６．９２）
質量分析ＭＳ（ＥＩ＋）ｍ／ｚ＝３２［Ｍ］＋、３１、２９、１７、１５
【００３２】
実施例３：二酸化炭素気体を利用した固体カルバジン酸粉末の製造
前記実施例１と同一の方法で実施し、気体二酸化炭素を投入し、約１０ＭＰａの圧力と約１００℃の温度で固体カルバジン酸粉末を製造した。
【００３３】
この固体粉末は、元素分析及び質量分析の結果、化学式としてはｃａｒｂａｚｉｃ  ａｃｉｄ（ＨＣＯ２Ｎ２Ｈ３）で表現される前記実施例１で得られたものと同一の化合物である。使用したｈｙｄｒａｚｉｎｅ  ｈｙｄｒａｔｅを基準として得られたＨＣＯ２Ｎ２Ｈ３の歩留まりは、９６％以上であった。
【００３４】
生成物であるＨＣＯ２Ｎ２Ｈ３に対する元素分析（単位％）の結果
元素（計算値、実験値）：Ｃ（１５．７９、１５．６９）、Ｈ（５．３０、５．３６）、Ｎ（３６．８４、３７．０２）
質量分析ＭＳ（ＥＩ＋）ｍ／ｚ＝３２［Ｍ］＋、３１、２９、１７、１５
【００３５】
実施例４：水を溶媒として使用した固体カルバジン酸粉末の製造
水分含量が約３６重量％であるヒドラジンハイドレート（ｈｙｄｒａｚｉｎｅ  ｈｙｄｒａｔｅ）０．５ｍＬと蒸溜水２ｍＬとを混合して反応器に入れ、二酸化炭素の圧力と反応器の温度を調整して固体カルバジン酸粉末を製造した。約１０ＭＰａの圧力と約１００℃の温度で固体カルバジン酸誘導体粉末を製造した。
【００３６】
この固体粉末は、元素分析及び質量分析の結果、化学式としてはｃａｒｂａｚｉｃ  ａｃｉｄ（ＨＣＯ２Ｎ２Ｈ３）で表現される前記実施例１で得られたものとほぼ同一の化合物である。使用したｈｙｄｒａｚｉｎｅ  ｈｙｄｒａｔｅを基準として得られたＨＣＯ２Ｎ２Ｈ３の歩留まりは、９８％以上であった。
【００３７】
生成物であるＨＣＯ２Ｎ２Ｈ３に対する元素分析（単位％）の結果
元素（計算値、実験値）：Ｃ（１５．７９、１５．７１）、Ｈ（５．３０、５．３４）、Ｎ（３６．８４、３６．５９）
質量分析ＭＳ（ＥＩ＋）ｍ／ｚ＝３２［Ｍ］＋、３１、２９、１７、１５
【００３８】
実施例５：メタノールを溶媒として使用した固体カルバジン酸粉末の製造
前記実施例１と同一の方法で実施し、ｈｙｄｒａｚｉｎｅ  ｈｙｄｒａｔｅ３ｍＬとメタノール１０ｍＬとを反応器に共に入れ、固体カルバジン酸誘導体粉末を製造した。
【００３９】
この固体粉末は、元素分析及び質量分析の結果、化学式としてはｃａｒｂａｚｉｃ  ａｃｉｄ（ＨＣＯ２Ｎ２Ｈ３）で表現される前記実施例１で得られたものと同一の化合物である。使用したｈｙｄｒａｚｉｎｅ  ｈｙｄｒａｔｅを基準として得られたＨＣＯ２Ｎ２Ｈ３の歩留まりは、９８％であった。
【００４０】
生成物であるＨＣＯ２Ｎ２Ｈ３に対する元素分析（単位％）の結果
元素（計算値、実験値）：Ｃ（１５．７９、１５．８１）、Ｈ（５．３０、５．３３）、Ｎ（３６．８４、３６．６１）
質量分析ＭＳ（ＥＩ＋）ｍ／ｚ＝３２［Ｍ］＋、３１、２９、１７、１５
【００４１】
実施例６：エタノールを溶媒で使用した固体カルバジン酸粉末の製造
前記実施例１と同一の方法で固体カルバジン酸粉末を製造し、メタノールの代りにエタノール１０ｍＬを使用して工程を行った。
【００４２】
使用したｈｙｄｒａｚｉｎｅ  ｈｙｄｒａｔｅを基準として得られたＨＣＯ２Ｎ２Ｈ３の歩留まりは、９８％であった。
【００４３】
生成物であるＨＣＯ２Ｎ２Ｈ３に対する元素分析（単位％）の結果
元素（計算値、実験値）：Ｃ（１５．７９、１５．８４）、Ｈ（５．３０、５．３３）、Ｎ（３６．８２、３５．９１）
質量分析ＭＳ（ＥＩ＋）ｍ／ｚ＝３２［Ｍ］＋、３１、２９、１７、１５
【００４４】
実施例７：超臨界二酸化炭素を利用した固体フェニルカルバジン酸誘導体粉末
前記実施例１と同一の方法で固体カルバジン酸粉末を製造し、ｈｙｄｒａｚｉｎｅ  ｈｙｄｒａｔｅの代りにｐｈｅｎｙｌ  ｈｙｄｒａｚｉｎｅ（Ｃ６Ｈ５Ｎ２Ｈ３）をヒドラジン誘導体として使用して工程を行った。反応後、減圧して残留の二酸化炭素は除去し、残った固体を２０ｍＬのメタノールで５回洗浄し、真空で３時間乾燥させて固体フェニルカルバジン酸誘導体粉末を得た。
【００４５】
乾燥した固体フェニルカルバジン酸誘導体粉末をＣＤＣｌ３に溶かした溶液の成分を１Ｈ  ＮＭＲを通じて分析した結果、溶液中には二酸化炭素とｐｈｅｎｙｌ  ｈｙｄｒａｚｉｎｅのみが存在することを確認した。使用したｐｈｅｎｙｌ  ｈｙｄｒａｚｉｎｅを基準として得られたＣ６Ｈ５Ｎ２Ｈ２ＣＯ２Ｈの歩留まりは、９９％であった。
【００４６】
生成物であるＣ６Ｈ５Ｎ２Ｈ２ＣＯ２Ｈに対する元素分析（単位％）の結果
元素（計算値、実験値）：Ｃ（５５．２５、５５．１８）、Ｈ（５．３０、５．２３）、Ｎ（１８．４２、１８．３１）
１Ｈ  ＮＭＲ（４００ＭＨｚ、ＣＤＣｌ３、２７℃）δ＝７．２５（ｍ、２Ｈ、ｐｈｅｎｙｌ）、６．８３（ｍ、３Ｈ、ｐｈｅｎｙｌ）、５．２１（ｂｒ  ｓ、１Ｈ、−ＮＨ）、３．５８（ｂｒ  ｓ、２Ｈ、ＮＨ２）
【００４７】
比較例１：常圧における二酸化炭素を利用したカルバジン酸固体の製造
前記実施例１と同一の方法で実施し、圧力と温度の条件を調節し、高圧反応器の代りに丸いフラスコを使用した。ヒドラジンの含量比が６４重量％程度であるヒドラジン水化物  （ｈｙｄｒａｚｉｎｅ  ｈｙｄｒａｔｅ）溶液３ｍＬを、氷容器に入れられた冷たい丸いフラスコに入れ、常圧（約０．１ＭＰａ）の二酸化炭素を溶液中に吹き入れた。約８時間が経ち透明であった溶液中で少しずつゲルが形成され、溶液に１０時間以上さらに二酸化炭素を吹き込めば白色の粘つく固体が生成される。この固体を前記実施例１と同一の方法でメタノールで洗浄し、ゲル状の固体を真空で乾燥させた。乾燥した後も、若干粘つく状態のヒドラジンを得た。
【００４８】
使用したｈｙｄｒａｚｉｎｅ  ｈｙｄｒａｔｅを基準として得られた歩留まりは、８５％程度であった。元素分析の結果が実施例１と同一の生成物であるＨＣＯ２Ｎ２Ｈ３の組成に合わず、元素の割合が一定しない点からみると、この生成物は、固体内に水分が含まれており、ｃａｒｂａｚｉｃ  ａｃｉｄ（ＨＣＯ２Ｎ２Ｈ３）の他にもＮＨ２ＮＨ３・ＣＯ２・ＮＨ２ＮＨ３などの他の物質が混じられていることが推定される。
【００４９】
生成物であるＨＣＯ２Ｎ２Ｈ３に対する元素分析（単位％）の結果
元素（計算値、実験値）：Ｃ（１５．７９、１３．８３）、Ｈ（５．３０、６．５６）、Ｎ（３６．８４、３９．７２）
質量分析ＭＳ（ＥＩ＋）ｍ／ｚ＝３２［Ｍ］＋、３１、２９、１７、１５
【００５０】
試験例１：固体カルバジン酸粉末の分解生成物ＸＲＤ（Ｘ−ｒａｙ  ｄｉｆｆｒａｃｔｉｏｎ）パターンの照射
前記実施例１と同一の方法で製造した固体粉末０．０３８ｇ（０．５ｍｍｏｌ）を１００ｍＬのＢａ（ＯＨ）２溶液に入れて直ちに密封した。Ｂａ（ＯＨ）２水溶液は、０．１５７５ｇ（０．５ｍｍｏｌ）のＢａ（ＯＨ）２を１００ｍＬの水に溶かして準備した。この混合溶液を５０℃で１０時間撹拌した後、溶液を減圧下で２０ｍＬに濃縮した。形成された白色の沈殿物をろ過器でろ過し、メタノール溶液２０ｍＬを使用して水分を除去した。この過程を３回繰り返して０．０９５ｇ（０．４８ｍｍｏｌ）の白色の沈殿物を得て、ＸＲＤで分析した結果、この沈澱物質がＢａＣＯ３であることを確認した。使用した固体カルバジン酸誘導体粉末を基準として得た生成物の歩留まりは、９６％である。これは、図１のＸＲＤデータでも確認可能である。実施例２〜７及び比較例１で製造した固体カルバジン酸誘導体粉末も前記方式と同様に歩留まりを測定した。その結果は、実施例２〜７及び比較例１にそれぞれ表した。
【００５１】
試験例２：固体カルバジン酸粉末の分解生成物ＧＣ／ＭＳの照射
前記実施例１と同一の方法で製造した固体カルバジン酸粉末０．５ｇを２５ｍＬの丸いフラスコに入れ、蒸留水５ｍＬを加えた。白色の粉末は、気泡を発生しながら徐々に溶けて透明な溶液になり、この溶液をＧＣ／ＭＳで分析した結果、全てヒドラジン（Ｈ２ＮＮＨ２）に変換されたことを確認した。これは、図２のＧＣ／ＭＳデータでも確認が可能である。実施例２〜７及び比較例１で製造した固体カルバジン酸誘導体粉末も前記方式と同様に測定した。その結果は、実施例２〜７及び比較例１にそれぞれ表した。
［項目１］
下記の化学式１で表示される液相のヒドラジン誘導体及び二酸化炭素を０．５〜１００ＭＰａの高圧条件で反応させる固体カルバジン酸誘導体粉末の製造方法。
［化学式１］
［化１］
0005768895.tif 000003
但し、上記化学式１において、Ｒ１〜Ｒ３は、それぞれ独立して水素、アルキル基、シクロアルキル基、フェニル基、ニトロフェニル基、またはアリール基である。
［項目２］
上記高圧条件における反応は、無溶媒条件下で、または水、Ｃ１〜Ｃ１２のアルコール、Ｃ１〜Ｃ１２のエーテル、またはこれらの混合溶媒下で行われることを特徴とする項目１に記載の固体カルバジン酸誘導体粉末の製造方法。
［項目３］
上記高圧条件は、１〜５０ＭＰａであることを特徴とする項目１または２に記載の固体カルバジン酸誘導体粉末の製造方法。
［項目４］
上記反応における温度は、−１０〜５００℃であることを特徴とする項目１〜３の何れか１項に記載の固体カルバジン酸誘導体粉末の製造方法。
［項目５］
上記化学式１で表示されるヒドラジン誘導体は、無水（ａｎｈｙｄｒｏｕｓ）ヒドラジン誘導体であるか、またはこれの水和物であることを特徴とする項目１〜４の何れか１項に記載の固体カルバジン酸誘導体粉末の製造方法。
［項目６］
上記化学式１で表示されるヒドラジン誘導体は、ヒドラジン、モノメチルヒドラジン、ジメチルヒドラジン、フェニルヒドラジン、またはニトロ−フェニルヒドラジン、またはこれらの誘導体であることを特徴とする項目１〜５の何れか１項に記載の固体カルバジン酸誘導体粉末の製造方法。
［項目７］
上記ヒドラジン誘導体の水和物の水分含量は、１〜９９重量％であることを特徴とする項目５に記載の固体カルバジン酸誘導体粉末の製造方法。
［項目８］
上記二酸化炭素は、気相二酸化炭素、液相二酸化炭素、超臨界状態の二酸化炭素、または固相のドライアイスであることを特徴とする項目１〜７の何れか１項に記載の固体カルバジン酸誘導体粉末の製造方法。
［項目９］
上記高圧条件における反応以後に圧力を０．０１〜０．１ＭＰａに減圧して、余剰（ｅｘｃｅｓｓ）の二酸化炭素を蒸発させる段階をさらに含むことを特徴とする項目１〜８の何れか１項に記載の固体カルバジン酸誘導体粉末の製造方法。
［項目１０］
上記固体カルバジン酸誘導体粉末の精製過程として、Ｃ１〜Ｃ１２のアルコール、テトラヒドロフラン、エーテル類、ジメチルホルムアミド類、またはこれらの混合液で洗浄する段階をさらに含むことを特徴とする項目１〜９の何れか１項に記載の固体カルバジン酸誘導体粉末の製造方法。
【図１】
0005768895.tif 000005
【図２】
0005768895.tif 000006